(57)【特許請求の範囲】
【請求項１】
第１剤と第２剤とを含む複数の剤を備え、
使用時に前記複数の剤を混合した混合物を調製し、前記混合物を建築物のコンクリート基礎に塗布する用途に用いられるポリマーセメント塗料であって、
前記第１剤は、セメントを含有する粉体組成物であり、
前記第２剤は、ポリマーと前記ポリマーを分散する水系分散媒とを含有する液状組成物であり、
前記複数の剤のうち、少なくとも一つの剤に防蟻剤を含有させるとともに、前記複数の剤のうち、少なくとも一つの剤に多孔質無機粒子を含有させることで、前記混合物に前記防蟻剤と前記多孔質無機粒子とが含有される構成を有し、
前記多孔質無機粒子は、アルミナバルーン、ガラスマイクロバルーン、シラスバルーン、フライアッシュバルーン、ムライトバルーン、及びバーミキュライトから選ばれる少なくとも一種を含むことを特徴とするポリマーセメント塗料。
【請求項２】
請求項１に記載のポリマーセメント塗料を用いてコンクリート基礎を備える建築物を防蟻する防蟻方法であって、
前記複数の剤を混合して混合物を調製する混合工程と、
前記混合物を用いて前記コンクリート基礎に前記防蟻剤を含有する保護被覆層を形成する保護被覆層形成工程と、を備えることを特徴とする防蟻方法。
【発明の詳細な説明】
【技術分野】
【０００１】
本発明は、ポリマーセメント塗料及び防蟻方法に関する。
【背景技術】
【０００２】
従来、建築物としては、コンクリート基礎と、この基礎上に設けられた木製の骨組みとを備える木造建築物が知られている。また、建築物のコンクリート基礎を保護するために用いられるポリマーセメント塗料が知られている（特許文献１参照）。
【０００３】
また、一般に木造建築物では、シロアリによる被害を防ぐために防蟻剤が用いられている。特許文献２，３には、防蟻剤を内包するマイクロカプセルが開示されている。
【先行技術文献】
【特許文献】
【０００４】
【特許文献１】特開２０１２−０６２２１３号公報
【特許文献２】国際公開第２００９／０５７７８３号
【特許文献３】特開２００８−１８４３９１号公報
【発明の概要】
【発明が解決しようとする課題】
【０００５】
コンクリート基礎に生じるクラックやコンクリート基礎に埋設されている鉄筋の錆等を要因としてコンクリート基礎を貫通する貫通孔が形成された場合、その貫通孔はシロアリの侵入経路となり得る。
【０００６】
本発明は、こうした実情に鑑みてなされたものであり、その目的は、コンクリート基礎においてシロアリの侵入を阻止することを可能にしたポリマーセメント塗料及び防蟻方法を提供することにある。
【課題を解決するための手段】
【０００７】
上記課題を解決するポリマーセメント塗料は、第１剤と第２剤とを含む複数の剤を備え、使用時に前記複数の剤を混合した混合物を調製し、前記混合物を建築物のコンクリート基礎に塗布する用途に用いられるポリマーセメント塗料であって、前記第１剤は、セメントを含有する粉体組成物であり、前記第２剤は、ポリマーと前記ポリマーを分散する水系分散媒とを含有する液状組成物であり、前記混合物に防蟻剤が含有される構成を有する。
【０００８】
上記ポリマーセメント塗料は、前記混合物に多孔質無機粒子が含有される構成を有することが好ましい。
上記課題を解決する防蟻方法は、上記ポリマーセメント塗料を用いてコンクリート基礎を備える建築物を防蟻する防蟻方法であって、前記複数の剤を混合して混合物を調製する混合工程と、前記混合物を用いて前記コンクリート基礎に前記防蟻剤を含有する保護被覆層を形成する保護被覆層形成工程と、を備える。
【発明の効果】
【０００９】
本発明によれば、コンクリート基礎においてシロアリの侵入を阻止することが可能となる。
【発明を実施するための形態】
【００１０】
以下、ポリマーセメント塗料及び防蟻方法の実施形態について説明する。
本実施形態のポリマーセメント塗料は、第１剤と第２剤とから構成されている。ポリマーセメント塗料は、使用時に第１剤と第２剤とを混合した混合物を調製し、その混合物を建築物のコンクリート基礎に塗布する用途に用いられる。ポリマーセメント塗料の第１剤は、セメントを含有する粉体組成物である。ポリマーセメント塗料の第２剤は、ポリマーと、このポリマーを分散する水系分散媒と、防蟻剤とを含有する液状組成物である。すなわち、ポリマーセメント塗料は、第１剤と第２剤とを混合した混合物に防蟻剤が含有される構成を有する。ポリマーセメント塗料が適用されたコンクリート基礎には、防蟻剤を含有した保護被覆層が形成される。
【００１１】
第１剤に含有されるセメントとしては、例えば、ポルトランドセメント、アルミナセメント、及び高炉セメントが挙げられる。第１剤に含有されるセメントとして、白色セメントを用いることもできる。白色セメントとは、一般的なセメント中で黒く着色しているクロム、マンガン、鉄等の成分の含有率を削減したセメントである。白色セメントとしては、例えば、白色ポルトランドセメント及び白色アルミナセメントが挙げられる。
【００１２】
セメントは、一種類を用いてもよいし、二種類以上を組み合わせて用いてもよい。
第１剤には、セメント以外の成分を含有させることもできる。第１剤には、ポリマーセメント塗料から形成される保護被覆層において、防蟻剤を拡散し易くするという観点から、多孔質無機粒子を含有させることが好ましい。多孔質無機粒子としては、例えば、アルミナバルーン、ガラスマイクロバルーン、シラスバルーン、フライアッシュバルーン、ムライトバルーン、パーライト、バーミキュライト、及び珪藻土が挙げられる。多孔質無機粒子は、一種類を用いてもよいし、二種類以上を組み合わせて用いてもよい。
【００１３】
多孔質無機粒子の粒子径は、例えば、５〜５００μｍであることが好ましい。多孔質無機粒子のかさ比重は、例えば、０．０５〜１．５ｇ／ｃｍ３であることが好ましい。多孔質無機粒子の含有量は、セメントの含有量１００質量部に対して、１〜２０質量部であることが好ましい。
【００１４】
第１剤には、セメント以外の成分として、例えば、白色顔料、硬化促進剤、充填材、添加剤、及び着色顔料から選ばれる少なくとも一種を含有させることもできる。
白色顔料としては、例えば、酸化チタン、鉛白、酸化亜鉛、及び硫化亜鉛が挙げられる。白色顔料の含有量は、セメントの含有量１００質量部に対して、５〜３０質量部であることが好ましく、より好ましくは７〜１５質量部である。
【００１５】
硬化促進剤としては、例えば、ギ酸塩、酢酸塩、塩酸塩、硫酸塩、硝酸塩、亜硝酸塩、アルミン酸塩、及びケイ酸塩が挙げられる。具体的には、例えば、ギ酸カルシウム、酢酸カルシウム、塩化マグネシウム、硫酸マグネシウム、塩化カルシウム、硫酸カルシウム、アルミン酸ナトリウム、アルミン酸カリウム、硫酸アルミニウム、及びケイ酸ナトリウムが挙げられる。硬化促進剤の含有量は、セメントの含有量１００質量部に対して、０．５〜５質量部であることが好ましく、より好ましくは１〜３質量部である。
【００１６】
充填材としては、例えば、非多孔質無機粒子、有機充填材、無機繊維、及び有機繊維が挙げられる。非多孔質無機粒子としては、例えば、川砂、珪砂、寒水砂、陶磁器粉砕物、ガラス粉砕物、及び炭酸カルシウムが挙げられる。有機充填材としては、例えば、中実樹脂粒子、多孔質樹脂粒子、及び中空樹脂粒子が挙げられる。無機繊維としては、例えば、ロックウール、スラグウール、及びガラス繊維が挙げられる。有機繊維としては、例えば、アクリル繊維、ビニロン繊維、ポリアミド繊維、芳香族ポリアミド繊維、ポリエステル繊維、及びセルロース系繊維が挙げられる。
【００１７】
添加剤としては、例えば、造膜助剤、粘性調整剤、吸水防止剤、撥水剤、減水剤、流動化剤、及び保水剤が挙げられる。
着色顔料としては、例えば、カドニウム赤、べんがら、トルイジンレッド、黄鉛、鉄黄、チタン黄、ファストイエロー、アントラキノンイエロー、ベンジジンイエロー、酸化クロム、フタロシアニングリーン、紺青、群青、フタロンシアニンブルー、カーボンブラック、鉄墨、黒鉛等の無機や有機顔料が挙げられる。
【００１８】
本実施形態の第２剤は、ポリマーと、このポリマーを分散する水系分散媒と、防蟻剤とを含有する液状組成物である。
第２剤に含有されるポリマーとしては、例えば、酢酸ビニル樹脂、エチレン酢酸ビニル樹脂、プロピオン酸ビニル樹脂、バーサティック酸ビニル樹脂等のカルボン酸ビニル樹脂、（メタ）アクリル酸メチル樹脂、（メタ）アクリル酸エチル樹脂、（メタ）アクリル酸メチル樹脂、（メタ）アクリル酸エチル樹脂、（メタ）アクリル酸ブチル樹脂、（メタ）アクリル酸２−エチルヘキシル樹脂、アクリロニトリル樹脂、メタクリロニトリル樹脂等のアクリル樹脂、ウレタン樹脂、エポキシ樹脂、アルキド樹脂、フェノール樹脂、塩化ビニル樹脂、ポリプロピレン樹脂、ポリエチレン樹脂、ポリスチレン樹脂、これらの樹脂を変性した変性樹脂、及びこれらの樹脂を構成する単量体の二種以上を共重合させた共重合体が挙げられる。なお、（メタ）アクリル酸は、メタクリル酸又はアクリル酸を示す。
【００１９】
ポリマーは、一種類を用いてもよいし、二種類以上を組み合わせて用いてもよい。
ポリマーのガラス転移温度Ｔｇは、ポリマーセメント塗料から形成される保護被覆層の柔軟性を高めてコンクリート基礎にクラックが生じた際の追従性を向上させるという観点から、−３５〜１０℃であることが好ましく、より好ましくは−５℃以下である。なお、ポリマーのガラス転移温度Ｔｇは、上記保護被覆層に埃などの汚れが付着することを抑制するという観点から、−２０℃以上であることが好ましい。
【００２０】
ポリマーの含有量は、セメントの含有量１００質量部に対して、１５〜１００質量部であることが好ましく、より好ましくは３５〜７０質量部であり、さらに好ましくは４０〜７０質量部である。ポリマーの含有量を高めることで、上記保護被覆層の柔軟性を高めることができる。ポリマーの含有量を低めることで、上記保護被覆層中の防蟻剤を拡散し易くすることが可能となる。
【００２１】
第２剤中のポリマーは、水系分散媒に分散されている。すなわち、第２剤は、ポリマーが水系分散媒に分散した合成樹脂エマルションを含有している。水系分散媒としては、水に限定されず、水と水溶性有機溶剤との混合分散媒であってもよい。水溶性有機溶剤としては、例えば、炭素数１〜４の低級アルコール、及び炭素数２〜６のグリコールが挙げられる。
【００２２】
第２剤に含有される防蟻剤としては、例えば、ネオニコチノイド系化合物、ピレスロイド系化合物、有機塩素系化合物、有機リン系化合物、カルバメート系化合物、ピロール系化合物、フェニルピラゾール系化合物、オキサジアジン系化合物、及びセミカルバゾン系化合物が挙げられる。
【００２３】
ネオニコチノイド系化合物としては、例えば、（Ｅ）−１−（２−クロロチアゾール−５−イルメチル）−３−メチル−２−ニトログアニジン（クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（イミダクロプリド）、３−（２−クロロ−チアゾール−５−イルメチル）−５−[１，３，５]オキサジアジナン−４−イルインデン−Ｎ−ニトロアミン（チアメトキサム）、及び（Ｅ）−Ｎ’−[（６−クロロ−３−ピリジニル）メチル]−Ｎ”−シアノ−Ｎ’−メチルアセトアミジン（アセタミプリド）が挙げられる。
【００２４】
ピレスロイド系化合物としては、例えば、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、及びフェンバレレートが挙げられる。
【００２５】
有機塩素系化合物としては、例えば、ケルセンが挙げられる。有機リン系化合物としては、例えば、ホキシム、ピリダフェンチオン、フェニトロチオン、テトラクロルビンホス、ジクロフェンチオン、及びプロペタンホスが挙げられる。カルバメート系化合物としては、例えば、カルバリル、フェノブカルブ、及びプロポクスルが挙げられる。ピロール系化合物としては、例えば、クロルフェナピルが挙げられる。フェニルピラゾール系化合物としては、例えば、フィプロニルが挙げられる。オキサジアジン系化合物としては、例えば、インドキサカルブが挙げられる。セミカルバゾン系化合物としては、例えば、α−（α，α，α−トリフルオロ−ｍ−トルオイル）−ｐ−トリニトリル−４−（ｐ−トリフルオロメトキシフェニル）セミカルバゾンが挙げられる。
【００２６】
防蟻剤は、一種類を用いてもよいし、二種類以上を組み合わせて用いてもよい。
防蟻剤の剤型は、特に限定されず、例えば、粉剤、液剤、及びマイクロカプセル剤が挙げられる。防蟻剤の剤型は、セメント中のアルカリ成分やコンクリート基礎に含まれるアルカリ成分を要因として防蟻剤が分解されることを抑制するという観点から、マイクロカプセルに内包されたマイクロカプセル剤であることが好ましい。マイクロカプセルを形成する壁材料としては、耐アルカリ性を有するものであれば特に限定されず、例えば、合成樹脂、ポリ尿素、及びゼラチンが挙げられる。マイクロカプセル剤の粒径は、例えば、１０〜３０μｍであり、マイクロカプセルの壁の厚さは、例えば、１．８〜４μｍである。
【００２７】
防蟻剤をマイクロカプセルに内包する方法としては、例えば、界面重合法、不溶化反応法、及びスプレードライ法が挙げられる。具体的には、例えば、国際公開第２００９／０５７７８３号、特開２００８−１８４３９１号公報に開示された方法で得ることができる。
【００２８】
防蟻剤の含有量は、セメントの含有量１００質量部に対して、０．０１〜１質量部であることが好ましい。防蟻剤の含有量を高めることで、より優れた防蟻効果が発揮される。防蟻剤の含有量を低めることで、環境への負荷を低減することが可能となる。
【００２９】
第２剤には、第１剤の上記説明において、セメント以外の成分として例示した成分を含有させることもできる。
ポリマーセメント塗料における第１剤及び第２剤の各剤は、例えば、撹拌機を用いる周知の混合方法によって調製することができる。
【００３０】
次に、コンクリート基礎を備える建築物を防蟻する防蟻方法について説明する。
防蟻方法は、上述したポリマーセメント塗料の第１剤と第２剤とを混合して混合物を調製する混合工程と、混合液を用いてコンクリート基礎に防蟻剤を含有する保護被覆層を形成する保護被覆層形成工程とを備えている。
【００３１】
混合工程は、例えば、撹拌機を用いる周知の混合方法によって実施することができる。保護被覆層形成工程は、混合物をコンクリート基礎の外面に塗布した後に、塗布された混合物を所定期間養生することで、保護被覆層を形成する工程である。混合物の塗布する方法は、特に限定されず、例えば、ローラーを用いるローラー塗布が挙げられる。
【００３２】
上述した実施形態によって発揮される作用効果について以下に記載する。
（１）本実施形態のポリマーセメント塗料は、第１剤と第２剤とから構成されている。ポリマーセメント塗料は、使用時に第１剤と第２剤とを混合した混合物を調製し、その混合物を建築物のコンクリート基礎に塗布する用途に用いられる。第１剤は、セメントを含有する粉体組成物である。第２剤は、ポリマーとこのポリマーを分散する水系分散媒と防蟻剤とを含有する液状組成物である。
【００３３】
ここで、例えば、コンクリート基礎に生じたクラックやコンクリート基礎に埋設されている鉄筋の錆等を要因として、コンクリート基礎に貫通孔が形成される場合がある。上記ポリマーセメント塗料によれば、ポリマーセメントの硬化物から構成されるとともに防蟻剤を含有する保護被覆層をコンクリート基礎に形成することができる。このため、コンクリート基礎の貫通孔を保護被覆層により塞ぐとともに保護被覆層に含有される防蟻剤によりシロアリを駆除することが可能となる。従って、コンクリート基礎においてシロアリの侵入を阻止することが可能となる。また、保護被覆層はポリマーを含有しているため、柔軟性を有している。これにより、例えば、保護被覆層を設けたコンクリート基礎にさらにクラック等が生じた場合であっても、保護被覆層がコンクリート基礎の外面に追従し、クラック等を被覆することが可能となる。従って、シロアリの侵入を阻止する効果が持続され易い。
【００３４】
（２）ポリマーセメント塗料から形成された保護被覆層中のポリマーは、保護被覆層の柔軟性を高める効果を発揮するものの、そのポリマーにより防蟻剤の拡散性が低下するおそれがある。こうした拡散性の低下を抑えるという観点から、ポリマーセメント塗料の第１剤には、多孔質無機粒子が含有されることが好ましい。この場合、ポリマーセメント塗料から形成される保護被覆層がポーラスとなるため、保護被覆層中の防蟻剤の拡散が促進され易くなる。従って、防蟻効果の即効性を高めることが可能となる。
【００３５】
（３）防蟻方法は、ポリマーセメント塗料を用いて、コンクリート基礎を備える建築物を防蟻する方法である。防蟻方法は、第１剤と第２剤とを混合して混合物を調製する混合工程と、混合物を用いてコンクリート基礎に防蟻剤を含有する保護被覆層を形成する保護被覆層形成工程とを備えている。この方法によれば、コンクリート基礎においてシロアリの侵入を阻止することが可能となる。
【００３６】
（変更例）
上記実施形態を次のように変更して構成してもよい。
・防蟻剤は、第２剤のみに含有させてもよいし、第１剤のみに含有させてもよい。また、防蟻剤は、第１剤及び第２剤の両方に含有させてもよい。すなわち、防蟻剤は、第１剤及び第２剤の少なくとも一方に含有させることができる。
【００３７】
・多孔質無機粒子についても、第１剤及び第２剤の少なくとも一方に含有させることができる。
・上記実施形態のポリマーセメント塗料は、第１剤及び第２剤から構成されているが、さらに第３剤を備え、これらの複数の剤を混合して用いるように変更してもよい。すなわち、ポリマーセメント塗料は、３つ以上の剤から構成することもできる。この場合、３つ以上の剤から選ばれる少なくとも一つの剤に、例えば、防蟻剤、多孔質無機粒子等を含有させてもよい。但し、使用時の混合工程を簡略化するという観点から、ポリマーセメント塗料は、第１剤及び第２剤の２つの剤から構成されることが好ましい。
【００３８】
・上記実施形態のポリマーセメント塗料には、シロアリ以外の害虫を防除する成分をさらに含有させることもできる。
・上記実施形態のポリマーセメント塗料の第１剤中に、水系分散媒と混合することでエマルションとなる再乳化形粉末樹脂をさらに含有させることもできる。
【００３９】
次に、上記実施形態及び変更例から把握できる技術的思想について以下に記載する。
（イ）前記防蟻剤が、前記第２剤に含有されるポリマーセメント塗料。
例えば、粉体組成物である第１剤に防蟻剤を配合した場合、混合物を調製する際（使用時）に防蟻剤が空気中に飛散することによる環境への負荷が懸念される。上記構成によれば、使用時に防蟻剤が空気中に飛散することを抑制することができるため、環境への負荷を低減することができる。
【００４０】
（ロ）前記防蟻剤がマイクロカプセルに内包されたマイクロカプセル剤として含有される構成を有するポリマーセメント塗料。
この構成によれば、防蟻剤がアルカリ成分により分解されることを抑制することができる。これにより、例えば、防蟻効果の持続性を高めることができる。
【実施例】
【００４１】
次に、実施例及び比較例を説明する。
（実施例３，４，６，７、参考例１，２，５）
表１に示す各成分を混合することで、各実施例及び各参考例のポリマーセメント塗料を調製した。表１中の配合量を示す単位は、質量部である。第１剤中の多孔質無機粒子としては、シラスバルーンを用いた。第１剤中の添加剤は、２質量部の分散剤、２質量部の粘性調整剤、１質量部の撥水剤、及び５質量部の造膜助剤から構成されている。第２剤中のポリマーエマルションは、アクリル系ポリマーのエマルション（固形分：５０質量％、Ｔｇ：−１５℃）である。防蟻剤は、ネオニコチノイド系化合物である。
【００４２】
（防蟻性試験）
参考例１のポリマーセメント塗料をコンクリート片の外面に厚さ１ｍｍとなるように塗布した後、７日間養生したものを試験片とした。
【００４３】
蓋付きプラスチック容器に含水率８質量％の珪砂を２ｃｍの高さに敷き詰めた後、珪砂上に試験片を載置した。さらに、その試験片上に１×１×２ｃｍの木片を載置した。
次に、プラスチック容器内の珪砂上にイエシロアリを１５０頭放ち、蓋を閉めて４時間放置する防蟻性試験を行った。実施例３，４，６，７、参考例２，５についても、同様に防蟻性試験を行った。
【００４４】
各実施例のイエシロアリの状態から以下の基準で評価し、その評価結果を表１に示す。
評価「５」：９０％以上のシロアリの活動が停止
評価「４」：６０％以上、９０％未満のシロアリの活動が停止
評価「３」：４０％以上のシロアリの活動が鈍化
評価「２」：２５％以上、４０％未満のシロアリの活動が鈍化
評価「１」：シロアリの活動は活発
【００４５】
【表１】
0006798785.tif 000002
表１に示すように、各実施例のポリマーセメント塗料は、いずれも防蟻効果が得られた。実施例４のポリマーセメント塗料は、参考例２の炭酸カルシウムの一部を多孔質無機粒子に変更したものである。この実施例４の防蟻効果は、参考例２よりも高い結果が得られた。